(57)【特許請求の範囲】
【請求項１】
湿気硬化型接着剤を硬化させて第１被着体と第２被着体とを接着する湿気硬化型接着剤の硬化方法であって、
前記第１被着体上に、粘度５０〜３００Ｐａ・ｓの湿気硬化型接着剤を塗工し、塗工した前記湿気硬化型接着剤の上に、１１メッシュであって、１０〜３５ｇ／ｍ２の吸湿量を有する吸湿材を載せて該吸湿材から染み出させた前記湿気硬化型接着剤を介して前記第２被着体を接着することを特徴とする湿気硬化型接着剤の硬化方法。
【請求項２】
前記湿気硬化型接着剤は、変性シリコーンを主成分とするものであることを特徴とする請求項１に記載の湿気硬化型接着剤の硬化方法。
【請求項３】
前記吸湿材はガーゼであることを特徴とする請求項１又は請求項２に記載の湿気硬化型接着剤の硬化方法。
【請求項４】
前記第１被着体はポリプロピレン樹脂製であり、第２被着体はステンレス鋼製であることを特徴とする請求項１乃至請求項３のいずれか一項に記載の湿気硬化型接着剤の硬化方法。
【請求項５】
前記第１被着体及び第２被着体は保冷車の床材であり、第１被着体上に第２被着体が接着されるように構成されていることを特徴とする請求項４に記載の湿気硬化型接着剤の硬化方法。
【発明の詳細な説明】
【技術分野】
【０００１】
本発明は、湿気硬化型接着剤の硬化方法に関する。
【背景技術】
【０００２】
従来、自動車用のガラスにモール、ブラケット等の部材を接着する場合、空気中の水分で硬化するウレタン系接着剤、シリコーン系接着剤等の湿気硬化型接着剤が用いられている。この湿気硬化型接着剤は、ポリウレタンやシリコーンを主成分とし、可塑剤、顔料等の添加成分が配合されて構成されている。そして、この湿気硬化型接着剤は、空気中の水分により架橋反応が進行し、硬化して被着体が接着されるようになっている。
【０００３】
この種の湿気硬化型接着剤による接着方法として、特許文献１に記載された方法が知られている。すなわち、その接着方法は、水分の保持及び供給機能を有する水分保持供給材を湿気硬化型接着剤に接触させた状態で接着を行い、接着を促進させるものである。水分保持供給材は、水分の保持及び供給機能を有するシート状繊維集合体、具体的にはガーゼである。
【０００４】
この特許文献１の実施例１においては、ポリブチレンテレフタレート樹脂製のサイドウィンド締結用ホルダーのガラス挿入凹部に一液湿気硬化型ウレタン接着剤を注入し、その上に水分を含ませたガーゼを置き、ガラスをガーゼごとガラス挿入凹部に押し込むことにより、ガラスがホルダーに接着される。また、実施例２では、アルミニウム製のインナーミラー取付用ブラケットに一液湿気硬化型ウレタン接着剤を吐出し、その上に水分を含ませたガーゼを載せ、強化ガラスに押し付けることにより、強化ガラスがブラケットに接着されるようになっている。
【先行技術文献】
【特許文献】
【０００５】
【特許文献１】特開２００５−１４６１２６号公報
【発明の概要】
【発明が解決しようとする課題】
【０００６】
しかしながら、特許文献１に記載されている従来構成の接着方法においては、ガラスと合成樹脂及びガラスとアルミニウムとの接着方法が具体的に開示され、ガーゼの吸湿量（ガーゼの質量に対する水分の質量の比）が２．１倍又は１．５倍に設定されている。この場合、ガーゼの適切な吸湿量は、被着体の材質、接着面積、接着部分の形状等によって大きな影響を受ける。例えば、被着体の接着面積が小さい場合には空気中の水分が被着体の端部から中央部まで短時間で到達する一方、被着体の接着面積が大きい場合には空気中の水分が被着体の端部から中央部へ到達するまでに長時間を要する。
【０００７】
このため、被着体がポリプロピレン樹脂等の合成樹脂製のものとステンレス鋼等の金属製のものに変わり、被着体の接着面積、接着部分の形状等が変化したとき、ガーゼの吸湿量をどのような範囲に設定すべきかは当業者が簡単に予測することはできない。
【０００８】
本発明はこのような従来技術の問題点に着目してなされたものであって、その目的とするところは、合成樹脂製の被着体と金属製の被着体との接着に際して湿気硬化型接着剤に十分な水分を補給することができ、湿気硬化型接着剤の湿気硬化性を被着体の全面に亘って向上させることができ、また塗工作業を簡便化できる湿気硬化型接着剤の硬化方法を提供することにある。
【課題を解決するための手段】
【０００９】
上記目的を達成するために、請求項１に記載の発明の湿気硬化型接着剤の硬化方法は、湿気硬化型接着剤を硬化させて第１被着体と第２被着体とを接着する湿気硬化型接着剤の硬化方法であって、前記第１被着体上に、粘度５０〜３００Ｐａ・ｓの湿気硬化型接着剤を塗工し、塗工した前記湿気硬化型接着剤の上に、１１メッシュであって、１０〜３５ｇ／ｍ２の吸湿量を有する吸湿材を載せて該吸湿材から染み出させた前記湿気硬化型接着剤を介して前記第２被着体を接着することを特徴とする。
【００１０】
請求項２に記載の発明の湿気硬化型接着剤の硬化方法は、請求項１に係る発明において、前記湿気硬化型接着剤は、変性シリコーンを主成分とするものであることを特徴とする。
【００１１】
請求項３に記載の発明の湿気硬化型接着剤の硬化方法は、請求項１又は請求項２に係る発明において、前記吸湿材はガーゼであることを特徴とする。
請求項４に記載の発明の湿気硬化型接着剤の硬化方法は、請求項１乃至請求項３のいずれか一項に係る発明において、前記第１被着体はポリプロピレン樹脂製であり、第２被着体はステンレス鋼製であることを特徴とする。
【００１２】
請求項５に記載の発明の湿気硬化型接着剤の硬化方法は、請求項４に係る発明において、前記第１被着体及び第２被着体は保冷車の床材であり、第１被着体上に第２被着体が接着されるように構成されていることを特徴とする。
【発明の効果】
【００１３】
本発明によれば、次のような効果を発揮することができる。
本発明の湿気硬化型接着剤の硬化方法においては、第１被着体上に、粘度５０〜３００Ｐａ・ｓの湿気硬化型接着剤を塗工し、塗工した湿気硬化型接着剤の上に、１１メッシュであって、１０〜３５ｇ／ｍ２の吸湿量を有する吸湿材を載せて該吸湿材から塗工した湿気硬化型接着剤を染み出させて第２被着体を接着する。このため、湿気硬化型接着剤と吸湿材を介在した状態で、第１被着体と第２被着体を重ね合わせたとき、それら被着体の中央部にも十分に水分を介在させることができ、湿気硬化型接着剤の接着硬化を第１被着体と第２被着体との全体に亘って促進させることができる。
【００１４】
従って、本発明の湿気硬化型接着剤の硬化方法によれば、合成樹脂製の被着体と金属製の被着体との接着に際して湿気硬化型接着剤に十分な水分を補給することができ、湿気硬化型接着剤の湿気硬化性を被着体の全面に亘って向上させることができるという効果を奏する。
【００１５】
しかも、第１被着体に湿気硬化型接着剤を一度塗工して吸湿材を、塗工後の湿気硬化型接着剤上に載せるだけで、吸湿材から塗工した湿気硬化型接着剤を染み出させることができ、吸湿材上にさらに塗工する必要がなくなり、塗工作業を、簡便化できる。
【図面の簡単な説明】
【００１６】
【図１】本発明の一実施形態における第１被着体と第２被着体とを湿気硬化型接着剤及び吸湿したガーゼを介して接着した状態を示す断面図。
【図２】（ａ）は第１被着体上に湿気硬化型接着剤を塗工した状態を示す断面図、（ｂ）は（ａ）の状態の湿気硬化型接着剤上に吸湿したガーゼを載せた状態を示す断面図、（ｃ）は（ｂ）の状態のガーゼ上に湿気硬化型接着剤を染みこませ、ガーゼ上に湿気硬化型接着剤層を形成した状態を示す断面図。
【図３】保冷車の床材としてのフロアロアパネル上にフロアアッパパネルを配置した状態を示す分解斜視図。
【図４】保冷車の荷台に設置された保冷容器を示す斜視図。
【発明を実施するための形態】
【００１７】
以下、本発明を具体化した一実施形態を図１〜図４に基づいて詳細に説明する。
本実施形態では、保冷車の荷台に搭載されている保冷容器の床材を構成する第１被着体としてのフロアロアパネルと第２被着体としてのフロアアッパパネルとの接着方法について説明する。
【００１８】
図４に示すように、直方体状に形成された保冷容器１１内には間仕切りパネル１２が立設され、保冷容器１１内が前室１３と後室１４とに区画形成されている。前室１３内には前後方向に延びる仕切り板１５が設けられ、前室１３が右室と左室とに仕切られている。保冷容器１１の側壁には側部窓１６及び側部扉１７が開閉可能に設けられるとともに、後壁には後部扉１８が開閉できるように設置されている。
【００１９】
図３に示すように、保冷容器１１の底部にはガルバニウム鋼板（アルミニウム・亜鉛合金メッキ鋼板）製の床板１９が敷設され、その上には断熱性の良いポリスチレン発泡体よりなる支持体２０が配置されている。前室１３において、前記支持体２０上には床材を構成する第１被着体としてポリプロピレン樹脂製のフロアロアパネル２１が接合されている。このフロアロアパネル２１を形成するポリプロピレン樹脂は、保冷性に優れる一方、水分保持性又は水分透過性を有していない。後室１４において、前記支持体２０上には耐水合板製のロアプレート２２が接合されている。
【００２０】
前室１３において、フロアロアパネル２１上には床材を構成する第２被着体としてステンレス鋼製のフロアアッパパネル２３が接着されるようになっている。このフロアアッパパネル２３は、四角枠状をなす枠板２３ａと底壁２３ｂとにより有底四角筒状に形成されている。フロアアッパパネル２３を形成するステンレス鋼は防錆性がよく、剛性も高い一方、水分保持性又は水分透過性を有していない。後室１４において、ロアプレート２２上にはリアアッパパネル２４が接合されている。このリアアッパパネル２４は底板２４ｂとその周囲に立設された側板２４ａとにより構成されている。前記フロアアッパパネル２３の枠板２３ａ及びリアアッパパネル２４の側板２４ａにはそれぞれ多数の挿通孔２５が透設され、リベット２６が挿通されて前記間仕切りパネル１２や保冷容器１１の側壁等に接合され、フロアアッパパネル２３及びリアアッパパネル２４の剛性が高められている。
【００２１】
図１に示すように、前記フロアロアパネル２１上には湿気硬化型接着剤による第１接着剤層２７ａ、吸湿材としての水分を含むガーゼ２８及び湿気硬化型接着剤による第２接着剤層２７ｂを有する接着剤層２７を介してフロアアッパパネル２３が接着されている。ガーゼ２８は綿糸を織り成して形成され、高い吸水性を有している。このガーゼ２８に含まれる水分は湿気硬化型接着剤の硬化反応を促進する。ガーゼ２８の吸湿量は１０〜３５ｇ／ｍ２であり、２０〜３５ｇ／ｍ２であることが好ましい。ガーゼ２８の吸湿量が１０ｇ／ｍ２を下回る場合には、湿気硬化型接着剤の硬化の進行が遅く、未硬化の部分が生じて所期の接着強度が得られない。その一方、ガーゼ２８の吸湿量が３５ｇ／ｍ２を上回る場合には、過剰の水分によって湿気硬化型接着剤の硬化むらが生じ、安定した接着強度が得られなくなる。
【００２２】
湿気硬化型接着剤は、水分によって硬化反応（架橋反応）が進行し、第１被着体と第２被着体を接着するものであり、その主成分としてシリコーン樹脂、ウレタン樹脂、エポキシ樹脂、アクリル樹脂等が使用される。シリコーン樹脂としては、変性シリコーンが用いられる。また、ウレタン樹脂としては、末端にイソシアネート基を有するポリウレタンが用いられる。これらのうち、第１被着体としての合成樹脂と第２被着体としての金属との接着性が良く、硬化性に優れている点から、変性シリコーンが好ましい。
【００２３】
この変性シリコーンについて説明する。
変性シリコーンは、主鎖がポリエーテルを主成分とし、末端に反応性シリル基を有する変成シリコーンであって、硬化触媒の存在下で、空気中の水分の作用を受けて室温硬化するものが好ましい。
【００２４】
また、アルコキシシリル基（加水分解性）を有する変性シリコーン（アルコキシシラン）では、下記の化学式（１）で表される化合物が好ましい。
ＲｍＳｉ（ＯＸ）４−ｍ    ・・・（１）
但し、Ｒは置換又は非置換の一価炭化水素基であり、Ｘはアルキル基又はアルコキシアルキル基であり、ｍは０、１又は２である。
【００２５】
Ｒは、置換又は非置換の一価炭化水素基であり、ｎは２５℃における粘度が０．０６〜１００Ｐａ・ｓとなるような整数である。
Ｒとしては、例えばメチル基、エチル基、イソプロピル基、ブチル基等のアルキル基、シクロへキシル基、シクロヘプチル基等のシクロアルキル基、ビニル基、アリル基等のアルケニル基、フェニル基、トリル基等のアリール基、ベンジル基、フェニルエチル基等のアラルキル基、及びこれらの官能基の炭素原子に結合している水素原子の一部又は全部が塩素、フッ素等のハロゲン原子、アミノ基、シアノ基等で置換された基などが挙げられる。これらの基のうち、メチル基が好ましい。また、ｎは２５℃における粘度が０．０７〜５０Ｐａ・ｓとなるような整数であることが好ましい。
【００２６】
Ｘとしては、メチル基、エチル基、イソプロピル基、ブチル基等のアルキル基、メトキシエチル基、エトキシエチル基、メトキシブチル基等が挙げられる。Ｘとして、好ましくはメチル基である。
【００２７】
すなわち、このアルコキシシランとしては、テトラメトキシシラン、テトラエトキシシラン、メチルトリメトキシシラン、ビニルトリメトキシシラン、フェニルトリメトキシシラン、ジメチルジメトキシシラン等が例示される。また、これらアルコキシシランの部分加水分解縮合物を用いることもできる。さらに、これらのアルコキシシラン又はその部分加水分解縮合物は、各々単独で又は２種以上を組合せて用いることができる。
【００２８】
前記末端シラノール基オルガノポリシロキサン或いはアルコキシシリル基を有するアルコキシシランは、それぞれ単独で使用することができるほか、適宜混合して使用することもできる。
【００２９】
次いで、前述の末端にイソシアネート基を有するポリウレタンについて説明する。
このポリウレタンは、水の存在によりイソシアネート基がウレタン結合を形成しながら架橋、硬化して高分子を形成するものである。該ポリウレタンは、ポリオールとポリイソシアネートとを、末端にイソシアネート基が残るように反応させることによって形成される。
【００３０】
ポリオールとしては、ポリエーテルポリオール、ポリエステルポリオール又はポリマーポリオールが用いられる。ポリエーテルポリオールは、エチレンオキシド、プロピレンオキシド等のアルキレンオキシドを複数個の活性水素を有する化合物に付加重合させた生成物である。複数個の活性水素を有する化合物としては、多価アルコール、アルカノールアミン等が挙げられる。多価アルコールとしては、エチレングリコール、プロピレングリコール、グリセリン、ペンタエリスリトール等が挙げられる。
【００３１】
ポリエステルポリオールは、多価アルコールと多塩基性カルボン酸の縮合物、多価アルコールとヒドロキシカルボン酸の縮合物等である。多価アルコールとしては、上記ポリエーテルポリオールの項で挙げた化合物が用いられる。多塩基性カルボン酸としては、アジピン酸、マレイン酸、フタル酸等が用いられる。
【００３２】
ポリマーポリオールは、前記ポリエーテルポリオール又はポリエステルポリオールに、アクリロニトリル、スチレン等のエチレン性不飽和化合物をグラフト重合させたものである。ポリマーポリオールの重量平均分子量は、１００〜１００００程度のものが好ましい。これらのポリエーテルポリオール、ポリエステルポリオール及びポリマーポリオールは、それぞれ単独又は適宜組合せて使用することができる。
【００３３】
一方、ポリイソシアネートとしては、２，４−トリレンジイソシアネート、フェニレンジイソシアネート、キシレンジイソシアネート、ジフェニルメタン−４，４−ジイソシアネート、及びこれらに水素添加した化合物等が挙げられる。これらのポリイソシアネートは、単独又は２種以上を併用することができる。
【００３４】
湿気硬化型接着剤は、前述した主成分のほか、充填剤、顔料、分散剤、酸化防止剤、可塑剤、シランカップリング剤等の添加成分を常法に従って配合することができる。
本発明の湿気硬化型接着剤の硬化方法は、水分保持性又は水分透過性を有しない第１被着体と第２被着体との接着であって、好ましくは５０ｃｍ四方、さらに好ましくは１ｍ四方の広い接着面積を有する被着体の接着に好適に適用される。
【００３５】
吸湿材は、吸湿性のものであればよく、例えば、ガーゼ等の織布や、木綿、ポリウレタン、ポリエステル、ナイロン、レーヨン等の合成繊維等でもよく、或いは木綿やレーヨン等に若干のポリエステル、ポリプロピレン、ポリエチレン、ナイロン、アクリル等を一又は複数混在させてなる不織布、和紙等の吸湿紙等のシート状のものを使用することができる。
【００３６】
次に、第１被着体としてのフロアロアパネル２１に第２被着体としてのフロアアッパパネル２３を接着する方法について説明する。
図２（ａ）に示すように、まずフロアロアパネル２１上に湿気硬化型接着剤を塗工して第１接着剤層２７ａを形成する。続いて、図２（ｂ）に示すように、その第１接着剤層２７ａ上に所定の吸湿量を有するガーゼ２８を載せる。次いで、
ガーゼ２８の網目に第１接着剤層２７ａを形成する湿気硬化型接着剤を染みこませて、ガーゼ２８上に湿気硬化型接着剤を浮かび上がらせて第２接着剤層２７ｂを形成する（図２（ｃ）参照）。この場合、湿気硬化型接着剤が１度の塗工で、吸湿材の上下両面に層を形成するようにするため、吸湿剤のメッシュは、広い網目を有するものが好ましい。
【００３７】
その状態で、図１に示すように、第２接着剤層２７ｂ上にフロアアッパパネル２３を載せて押圧し、接着する。このような順に接着操作を行うことにより、第１接着剤層２７ａと第２接着剤層２７ｂとよりなる湿気硬化型の接着剤層２７は、ガーゼ２８に含まれる水分及びフロアロアパネル２１とフロアアッパパネル２３との間の隙間の外周部から吸湿される水分によって硬化反応が進行する。
【００３８】
このとき、第１接着剤層２７ａと第２接着剤層２７ｂとの間に介在されるガーゼ２８の吸湿量が１０〜３５ｇ／ｍ２に設定されていることから、フロアロアパネル２１とフロアアッパパネル２３との間の外周部のみならず、中心部においても十分な吸湿量が得られる。従って、フロアロアパネル２１とフロアアッパパネル２３との間の接着をむらなく行うことができ、接着強度を全面に亘ってほぼ均一に発現させることができる。このようにして、市販のガーゼ等のように、メッシュ状の構成であって、適度の大きさ（開口率、（開孔率ともいう））の網目をもつものは、湿気硬化型接着剤をその網目の中に浸透させることができるため、湿気硬化型接着剤の２度塗工の必要がなくなる利点がある。
【００３９】
以上の実施形態により発揮される効果を以下にまとめて説明する。
（１）この実施形態における湿気硬化型接着剤の硬化方法においては、フロアロアパネル２１上に、粘度５０〜３００Ｐａ・ｓの湿気硬化型接着剤を塗工し、塗工した前記湿気硬化型接着剤の上に、１１メッシュであって、１０〜３５ｇ／ｍ２の吸湿量を有するガーゼ２８を介在させ、ガーゼ２８を載せて該ガーゼ２８から染み出した湿気硬化型接着剤を介してフロアロアパネル２１とフロアアッパパネル２３とを接着する。このため、水分を含むガーゼ２８を介在した状態で、フロアロアパネル２１にフロアアッパパネル２３を重ね合わせたとき、それら被着体の中央部にも十分に水分を行き渡らせることができ、湿気硬化型接着剤の接着硬化をフロアロアパネル２１とフロアアッパパネル２３との全面に亘って促進させることができる。
【００４０】
従って、この実施形態における湿気硬化型接着剤の硬化方法によれば、合成樹脂製のフロアロアパネル２１と金属製のフロアアッパパネル２３との接着に際して湿気硬化型接着剤に十分な水分を補給することができ、湿気硬化型接着剤の湿気硬化性を被着体の全面に亘って向上させることができるという効果を発揮する。加えて、第１接着剤層２７ａと第２接着剤層２７ｂとの間に存在するガーゼ２８により、接着剤層２７の接着補強効果を発揮することができる。また、フロアロアパネル２１に湿気硬化型接着剤を一度塗工して、ガーゼ２８を塗工後の湿気硬化型接着剤上に載せるだけで、ガーゼ２８から塗工した湿気硬化型接着剤を染み出させることができ、吸湿材上にさらに塗工する必要がなくなり、塗工作業を、簡便化できる。
（２）前記湿気硬化型接着剤は変性シリコーンを主成分とするものであることにより、接着剤層２７は柔軟性のある架橋構造を形成することが可能であり、フロアロアパネル２１とフロアアッパパネル２３との接着強度の向上を図ることができる。
（３）前記吸湿材がガーゼ２８であることにより、そのガーゼ２８に十分な水分を保持させることができ、湿気硬化型接着剤の硬化促進を図ることができる。
（４）前記フロアロアパネル２１はポリプロピレン樹脂製であり、フロアアッパパネル２３はステンレス鋼製である。このため、ポリプロピレン樹脂によって保冷性を良好にできるとともに、ステンレス鋼によって錆の発生を防止しつつ剛性を高めることができる。
（５）前記フロアロアパネル２１及びフロアアッパパネル２３は保冷車の床材であり、フロアロアパネル２１上にフロアアッパパネル２３が接着されるように構成されている。従って、保冷車の床材が冷気に耐え得るとともに、床材としての強度を維持することができる。
【実施例】
【００４１】
以下に、実施例及び比較例を挙げて前記実施形態をさらに具体的に説明する。
（染み出し性）
まず、１１メッシュ、１４メッシュ、２１メッシュのガーゼの湿気硬化型接着剤に対する染み出し性の確認試験を行った。各ガーゼは、縦５００ｍｍ、横５００ｍｍのものであって、吸湿量２５ｇ／ｍ２にしたものを用意した、１１メッシュ、１４メッシュ、２１メッシュのガーゼの質量は、それぞれ、３２ｇ／ｍ２、７４ｇ／ｍ２、３３ｇ／ｍ２である。なお、１４メッシュのガーゼの質量が、他のメッシュのガーゼよりも重いのは、１４メッシュのガーゼを構成する糸にバルキーのものを使用しているためであり、１１メッシュの質量が１４メッシュのものよりも軽いのは、同様にバルキーの糸を使用しているが、メッシュの間隔が広いため、１平方メートル当たりでは、軽くなるためである。
【００４２】
一方、湿気硬化型接着剤は、変性シリコーンを主成分とする湿気硬化型接着剤〔横浜ゴム（株）製、ハマタイトＹＮ−８６〕であって、粘度１５０Ｐａ・ｓ（２０℃，２０ｒｐｍ）のものを用いた。
【００４３】
そして、１平方メートルの金属プレート（平板）上に、前記湿気硬化型接着剤を１〜１．５Ｋｇを塗工して均一な接着剤層を形成し、その接着剤層にガーゼを載せてから、さらに、その上に１平方メートルの金属プレート（平板）を載せて、１９６Ｐａ（２０ｋｇｆ／ｍ２）の圧力をかけ、３時間経過後に、前記接着剤層を形成していた接着剤がガーゼ上面に染み出すか否かを目視で確認した。
【００４４】
【表１】
0005617814.tif 000002
表１に示した結果より、実施例１の１１メッシュのガーゼでは、湿気硬化型接着剤の染み出しがガーゼ上面全体にあることが確認でき、良好であると判定した。
【００４５】
比較例１の１４メッシュのガーゼでは、ガーゼ上面全体はなく、一部にわずかに染み出しが確認された。
比較例２の２１メッシュのガーゼでは、接着剤の染み出しは確認できなかった。
【００４６】
（接着剤の粘度）
次に、１１メッシュのガーゼに対する湿気硬化型接着剤の網目浸透性、すなわち、上記染み出し性及び塗り延ばし性の確認試験を行った。この網目浸透性及び塗り延ばし性の両方がよい場合は、作業性が良好であり、いずれか一方、または両方の特性が良好でない場合は、総合的に作業性が悪いとするものである。
【００４７】
湿気硬化型接着剤は、変性シリコーンを主成分とする湿気硬化型接着剤〔横浜ゴム（株）製、ハマタイトＹＮ−８６〕であって、粘度２５未満、２５〜５０、５０〜１００、１００〜３００、３００以上（いずれも、粘度の単位はＰａ・ｓ（２０℃，２０ｒｐｍ）である。）となるように溶剤で粘度調整したものを用意した。
【００４８】
そして、１平方メートルの金属プレート（平板）上に、前記湿気硬化型接着剤を１〜１．５Ｋｇを塗工して均一な接着剤層を形成し、その接着剤層に１１メッシュのガーゼを載せて、さらに、その上に１平方メートルの金属プレート（平板）を載せて、１９６Ｐａ（２０ｋｇｆ／ｍ２）の圧力をかけ、網目浸透性の確認のために、３時間経過後に、前記接着剤層を形成していた接着剤がガーゼ上面に染み出すか否かを目視で確認した。
【００４９】
また、塗り延ばし性の評価を前記金属プレートでの塗工作業、及び、塗工後の金属プレート上での流れ安さで評価した。
【００５０】
【表２】
0005617814.tif 000003
表２に示した結果に示すように、比較例３（粘度２５以下）では、網目浸透性は、湿気硬化型接着剤の染み出しがガーゼ上面全体にあることが確認でき、良好であると判定した。一方、塗り延ばし性では、金属プレート上に塗工した後の接着剤は容易に流れだすことが確認されたため、塗工後に行われるガーゼの配置、さらに、第２被着体をガーゼ上に配置する作業工程までに、一部の接着剤が金属プレート上から失われるおそれがあり評価は×とした。
【００５１】
比較例４（粘度２５〜５０以下）では、網目浸透性は、湿気硬化型接着剤の染み出しがガーゼ上面全体にあることが確認でき、良好であると判定した。
一方、比較例４（粘度２５〜５０以下）の塗り延ばし性では、金属プレート上に塗工した後の接着剤の流れ出しが確認されたため、塗工後に行われるガーゼの配置、さらに、第２被着体をガーゼ上に配置する作業工程までに、一部の接着剤が金属プレート上から失われるおそれがあり評価は×とした。
【００５２】
実施例２（粘度５０〜１００以下）、及び実施例３（粘度１００〜３００以下）では、網目浸透性は、湿気硬化型接着剤の染み出しがガーゼ上面全体にあることが確認でき、良好であると判定した。一方、実施例２（粘度５０〜１００未満）、及び実施例３（粘度１００〜３００以下）の塗り延ばし性では、金属プレート上に塗工した後の接着剤の流れ出しは確認されず、また、塗工作業において、接着剤の金属プレート上の延ばしも円滑に良好に行うことができ、○と評価した。
【００５３】
比較例４（粘度３００よりも粘度があるもの）では、網目浸透性は、湿気硬化型接着剤の染み出しが一部しか認められず、或いは、上面全体に亘って認められず、網目浸透性の評価を×と判定した。また、比較例４の塗り延ばし性では、金属プレート上に塗工した後の接着剤の流れ出しは確認されず、また、塗工作業において、接着剤の金属プレート上の延ばしは円滑に行うことができず、×と評価した。
【００５４】
（実際の組立例）
次に、前記実施形態の実際の組立例について説明する。
第１被着体として縦５００ｍｍ、横５００ｍｍのポリプロピレン樹脂製の板材を使用し、第２被着体として同じく縦５００ｍｍ、横５００ｍｍのステンレス鋼製の板材を使用した。第１被着体としてのポリプロピレン樹脂製の板材には、常法に従ってコロナ放電により前処理を施し、接着性の向上を図った。湿気硬化型接着剤としては、変性シリコーンを主成分とする湿気硬化型接着剤〔横浜ゴム（株）製、ハマタイトＹＮ−８６〕であって、粘度１５０Ｐａ・ｓ（２０℃，２０ｒｐｍ）を用いた。また、ガーゼとしては、下記に示す吸湿量を有する１１メッシュのガーゼ〔縦５００ｍｍ、横５００ｍｍ、質量３２ｇ／ｍ２〕を使用した。
【００５５】
そして、第１被着体上に湿気硬化型接着剤を、１平方メートルあたり湿気硬化型接着剤１．５Ｋｇを塗工して均一な接着剤層を形成し、接着剤層上に表３に示す吸湿量を有するガーゼを載せ、ガーゼ上に第２被着体を載せて１９６Ｐａ（２０ｋｇｆ／ｍ２）で押圧し、第２被着体を第１被着体に接着した。
【００５６】
得られた接着物について、接着状態を目視で観察するとともに、常法に従って引張強度を測定した。そして、引張強度が５０Ｎ／ｃｍ２以上の場合に湿気硬化型接着剤が完全硬化したと判断した。これらの結果を表３に示した。
【００５７】
【表３】
0005617814.tif 000004
表３に示した結果より、ガーゼ２８の吸湿量が２５ｇ／ｍ２の実施例６、吸湿量が３０ｇ／ｍ２の実施例７、３５ｇ／ｍ２の実施例８においては、湿気硬化型接着剤は３日で完全に硬化した。また、ガーゼの吸湿量が１０ｇ／ｍ２の実施例５では、湿気硬化型接着剤は２週間で完全硬化した。一方、ガーゼの吸湿量が５ｇ／ｍ２の比較例５では、湿気硬化型接着剤は２週間経過しても未硬化状態であった。さらに、ガーゼの吸湿量が４０ｇ／ｍ２の比較例６では、湿気硬化型接着剤は硬化むらがあり、部分的に硬化している状態であった。
【００５８】
なお、前記各実施形態を次のように変更して実施することも可能である。
・  ガーゼ２８の吸湿量を第１被着体と第２被着体の接着面の外周部で少なくし、中央部で多くするように設定することも可能である。この場合、空気中の水分が到達し難い接着面の中央部でも湿気硬化型接着剤の硬化を十分に促進させることができる。
【００５９】
・  前記吸湿材として、不織布等を使用することもできる。
・  本発明の湿気硬化型接着剤の硬化方法を、浴室の二重扉を構成する被着体の接着に適用したりすることも可能である。
【符号の説明】
【００６０】
２１…第１被着体としてのフロアロアパネル、２３…第２被着体としてのフロアアッパパネル、２７…接着剤層、２７ａ…第１接着剤層、２７ｂ…第２接着剤層、２８…吸湿材としてのガーゼ。
【図１】
0005617814.tif 000005
【図２】
0005617814.tif 000006
【図３】
0005617814.tif 000007
【図４】
0005617814.tif 000008